(57)【要約】【課題】銅メッキのような軟質金属を鏡面研磨することができる鏡面仕上げ用砥石及びその製造方法を提供する。【解決手段】少なくとも砥粒、ポリビニルアルコール、熱硬化性樹脂、気孔生成剤、及びアルデヒドを混合する工程と、前記ポリビニルアルコールを前記アルデヒドでアセタール化する工程とを含む鏡面仕上げ用砥石の製造方法であって、  前記砥粒として、平均粒子径が３〜６μｍであるものを用い、  前記砥粒の配合量を、前記砥粒と前記ポリビニルアルコールと前記熱硬化性樹脂の合計量の７０〜８０質量％とし、  前記ポリビニルアルコールの配合量を、前記ポリビニルアルコールと前記熱硬化性樹脂の合計量の５０〜８０質量％とし、  前記気孔生成剤として、平均粒子径が３０〜６０μｍであるものを用い、  前記気孔生成剤の配合量を、前記ポリビニルアルコールと前記熱硬化性樹脂の合計量の４０〜５０質量％とすることを特徴とする鏡面仕上げ用砥石の製造方法。【選択図】なし【特許請求の範囲】
【請求項１】
少なくとも砥粒、ポリビニルアルコール、熱硬化性樹脂、気孔生成剤、及びアルデヒドを混合する工程と、前記ポリビニルアルコールを前記アルデヒドでアセタール化する工程とを含む鏡面仕上げ用砥石の製造方法であって、
前記砥粒として、平均粒子径が３〜６μｍであるものを用い、
前記砥粒の配合量を、前記砥粒と前記ポリビニルアルコールと前記熱硬化性樹脂の合計量の７０〜８０質量％とし、
前記ポリビニルアルコールの配合量を、前記ポリビニルアルコールと前記熱硬化性樹脂の合計量の５０〜８０質量％とし、
前記気孔生成剤として、平均粒子径が３０〜６０μｍであるものを用い、
前記気孔生成剤の配合量を、前記ポリビニルアルコールと前記熱硬化性樹脂の合計量の４０〜５０質量％とすることを特徴とする鏡面仕上げ用砥石の製造方法。
【請求項２】
前記砥粒として、炭化ケイ素から成るものを用いることを特徴とする請求項１に記載の鏡面仕上げ用砥石の製造方法。
【請求項３】
前記熱硬化性樹脂として、フェノール樹脂を用いることを特徴とする請求項１又は請求項２に記載の鏡面仕上げ用砥石の製造方法。
【請求項４】
前記気孔生成剤として、デンプン類から成るものを用いることを特徴とする請求項１から請求項３のいずれか一項に記載の鏡面仕上げ用砥石の製造方法。
【請求項５】
砥粒とポリビニルアルコールと熱硬化性樹脂と気孔生成剤とアルデヒドとを混合して、前記ポリビニルアルコールを前記アルデヒドでアセタール化することによって得られる鏡面仕上げ用砥石であって、
前記砥粒の平均粒子径は３〜６μｍであり、
前記砥粒の配合量は、前記砥粒と前記ポリビニルアルコールと前記熱硬化性樹脂の合計量の７０〜８０質量％であり、
前記ポリビニルアルコールの配合量は、前記ポリビニルアルコールと前記熱硬化性樹脂の合計量の５０〜８０質量％であり、
前記気孔生成剤の平均粒子径は３０〜６０μｍであり、
前記気孔生成剤の配合量は、前記ポリビニルアルコールと前記熱硬化性樹脂の合計量の４０〜５０質量％であることを特徴とする鏡面仕上げ用砥石。
【請求項６】
前記砥粒は、炭化ケイ素から成るものであることを特徴とする請求項５に記載の鏡面仕上げ用砥石。
【請求項７】
前記熱硬化性樹脂は、フェノール樹脂であることを特徴とする請求項５又は請求項６に記載の鏡面仕上げ用砥石。
【請求項８】
前記気孔生成剤は、デンプン類から成るものであることを特徴とする請求項５から請求項７のいずれか一項に記載の鏡面仕上げ用砥石。
【発明の詳細な説明】
【技術分野】
【０００１】
本発明は、鏡面仕上げ用砥石及びその製造方法に関する。
【背景技術】
【０００２】
結合剤としてポリビニルアセタール樹脂を含む多孔質砥石は、様々な用途で用いられており（特許文献１、２）、特にグラビア製版ロールの表面を平坦化するための砥石として用いられている。しかしながら、グラビア製版ロールの表面には、軟質金属である銅がメッキされているため、このような砥石では鏡面仕上げまで行うことは困難であった。
【０００３】
従来、グラビア製版ロール表面の鏡面仕上げは、ポリビニルアセタール多孔質砥石による研磨後、バフ研磨を施すことによって行われている。バフ研磨では、砥粒はバフに固着又は遊離しており、研磨中に砥粒は露出した状態となる。また、バフの繊維の大きな空間によって被加工体（ワーク）への当たりがソフトとなる。そのため、砥粒をワークに軽く当てて練り込むように磨くことで鏡面仕上げが可能となる。
【先行技術文献】
【特許文献】
【０００４】
【特許文献１】特開平６−１９６７号公報
【特許文献２】特開平１０−２６４０３５号公報
【発明の概要】
【発明が解決しようとする課題】
【０００５】
しかしながら、バフ研磨は、ワークへの当たりがソフトであるという特性上、砥石研磨と比較してワークにうねりが発生しやすくなるという問題がある。また、砥粒、バフ屑、油分等がワークに残留して汚染の原因となる場合もある。
【０００６】
バフ研磨中、騒音やホコリが発生するために生じる労働環境上の問題、砥石研磨後にバフ研磨を行う際、グラビア製版ロールを砥石研磨機から外してバフ研磨設備に装着し直す必要があるという問題、バフ研磨時の発塵によって砥石研磨時のキズの要因となることを避けるために隔離したエリアを設ける必要があるという問題等もある。
【０００７】
更に、バフ研磨ではワークが発熱するために、銅メッキのように熱の影響を受けやすい材質のワークでは、研磨後の冷却で変形してしまう可能性がある。
【０００８】
このようなバフ研磨における問題点は、砥石研磨によってバフ研磨並みの鏡面仕上げと表面粗さが得られれば解決されるが、従来のポリビニルアセタール多孔質砥石は、砥粒が結合剤に包まれた構造であり、砥石自体を脱落させながら研磨するために、砥粒の粒径を小さくすることによって表面粗さを小さくすることは可能であるが、鏡面仕上げをすることは難しい。
【０００９】
砥石研磨で、バフ研磨のように練り込むように磨くためには、砥石の脱落量を抑える必要があるが、砥石が脱落しないと目詰まりが起こりワーク面の研磨軌跡を悪化させてしまう。
【００１０】
そこで本発明は上記事情に鑑み、銅メッキのような軟質金属を鏡面研磨することができる鏡面仕上げ用砥石及びその製造方法を提供する。
【課題を解決するための手段】
【００１１】
上記課題を解決するために、本発明では、
少なくとも砥粒、ポリビニルアルコール、熱硬化性樹脂、気孔生成剤、及びアルデヒドを混合する工程と、前記ポリビニルアルコールを前記アルデヒドでアセタール化する工程とを含む鏡面仕上げ用砥石の製造方法であって、
前記砥粒として、平均粒子径が３〜６μｍであるものを用い、
前記砥粒の配合量を、前記砥粒と前記ポリビニルアルコールと前記熱硬化性樹脂の合計量の７０〜８０質量％とし、
前記ポリビニルアルコールの配合量を、前記ポリビニルアルコールと前記熱硬化性樹脂の合計量の５０〜８０質量％とし、
前記気孔生成剤として、平均粒子径が３０〜６０μｍであるものを用い、
前記気孔生成剤の配合量を、前記ポリビニルアルコールと前記熱硬化性樹脂の合計量の４０〜５０質量％とする鏡面仕上げ用砥石の製造方法を提供する。
【００１２】
本発明のような鏡面仕上げ用砥石の製造方法であれば、銅メッキのような軟質金属を鏡面研磨することができる砥石を製造することができる。
【００１３】
また、前記砥粒として、炭化ケイ素から成るものを用いることが好ましい。
【００１４】
このような炭化ケイ素から成る砥粒は、硬度が高く、また、切削能力に優れているため、本発明の鏡面仕上げ用砥石の製造方法に好適に用いることができる。
【００１５】
また、前記熱硬化性樹脂として、フェノール樹脂を用いることが好ましい。
【００１６】
このような熱硬化性樹脂としてフェノール樹脂を用いた製造方法であれば、得られる砥石の硬度、弾性、消耗度、切削性等がよりよいものとなる。
【００１７】
また、前記気孔生成剤として、デンプン類から成るものを用いることが好ましい。
【００１８】
このようなデンプン類から成る気孔生成剤を用いた製造方法であれば、より好適な気孔が形成された砥石を製造することができる。
【００１９】
また、本発明では、砥粒とポリビニルアルコールと熱硬化性樹脂と気孔生成剤とアルデヒドとを混合して、前記ポリビニルアルコールを前記アルデヒドでアセタール化することによって得られる鏡面仕上げ用砥石であって、
前記砥粒の平均粒子径は３〜６μｍであり、
前記砥粒の配合量は、前記砥粒と前記ポリビニルアルコールと前記熱硬化性樹脂の合計量の７０〜８０質量％であり、
前記ポリビニルアルコールの配合量は、前記ポリビニルアルコールと前記熱硬化性樹脂の合計量の５０〜８０質量％であり、
前記気孔生成剤の平均粒子径は３０〜６０μｍであり、
前記気孔生成剤の配合量は、前記ポリビニルアルコールと前記熱硬化性樹脂の合計量の４０〜５０質量％である鏡面仕上げ用砥石を提供する。
【００２０】
本発明の鏡面仕上げ用砥石であれば、銅メッキのような軟質金属を鏡面研磨することができる。
【００２１】
また、前記砥粒は、炭化ケイ素から成るものであることが好ましい。
【００２２】
このような炭化ケイ素から成る砥粒であれば、硬度が高く、また、切削能力に優れているため、本発明の鏡面仕上げ用砥石に好適に用いることができる。
【００２３】
また、前記熱硬化性樹脂は、フェノール樹脂であることが好ましい。
【００２４】
このような熱硬化性樹脂がフェノール樹脂であれば、得られる砥石の硬度、弾性、消耗度、切削性等がよりよいものとなる。
【００２５】
また、前記気孔生成剤は、デンプン類から成るものであることが好ましい。
【００２６】
このようなデンプン類から成る気孔生成剤を用いることにより、より好適な気孔が形成された鏡面仕上げ用砥石となる。
【発明の効果】
【００２７】
本発明のような鏡面仕上げ用砥石であれば、銅メッキのような軟質金属を鏡面研磨することができる。特に、湿式研磨で、銅などの軟質金属表面に鏡面仕上げを施すために用いられることが好ましく、グラビア製版ロールの表面にメッキされた銅を鏡面研磨するのに好適である。グラビア製版ロールの表面にメッキされた銅を鏡面研磨する際、砥石研磨機において砥石を交換するのみで鏡面仕上げを行うことができるため、従来のようにバフ研磨を行う必要がない。そのため、バフ研磨による作業性や労働環境上の問題を解決することが可能となる。
【発明を実施するための形態】
【００２８】
上記のように、銅メッキのような軟質金属を鏡面研磨することができる砥石及びその製造方法の開発が求められていた。
【００２９】
本発明者らは、上記目的を達成するため鋭意検討を重ねた結果、砥粒、結合剤、気孔生成剤の配合量や、砥粒、気孔生成剤の平均粒径を特定範囲とすることによって、鏡面研磨が可能な砥石の脱落量を維持しつつ、気孔から研磨屑を排出することによって目詰まりの発生を抑えられ、銅メッキのような軟質金属表面を鏡面研磨できることを見出し、本発明を完成させた。
【００３０】
すなわち、本発明の砥石は、砥粒とポリビニルアルコールと熱硬化性樹脂と気孔生成剤とアルデヒドとを混合して、前記ポリビニルアルコールを前記アルデヒドでアセタール化することによって得られる鏡面仕上げ用砥石であって、
前記砥粒の平均粒子径は３〜６μｍであり、
前記砥粒の配合量は、前記砥粒と前記ポリビニルアルコールと前記熱硬化性樹脂の合計量の７０〜８０質量％であり、
前記ポリビニルアルコールの配合量は、前記ポリビニルアルコールと前記熱硬化性樹脂の合計量の５０〜８０質量％であり、
前記気孔生成剤の平均粒子径は３０〜６０μｍであり、
前記気孔生成剤の配合量は、前記ポリビニルアルコールと前記熱硬化性樹脂の合計量の４０〜５０質量％であることを特徴とする鏡面仕上げ用砥石である。
【００３１】
以下、本発明について詳細に説明するが、本発明はこれらに限定されるものではない。
【００３２】
＜鏡面仕上げ用砥石＞
本発明の鏡面仕上げ用砥石は、砥粒とポリビニルアルコールと熱硬化性樹脂と気孔生成剤とアルデヒドとを混合して、ポリビニルアルコールをアルデヒドでアセタール化することによって得ることができるものであり、砥粒、ポリビニルアルコールをアルデヒドでアセタール化したポリビニルアセタール樹脂、及び熱硬化性樹脂を含み、気孔生成剤によって気孔が形成されている。本発明の鏡面仕上げ用砥石の材料について、以下詳細に説明する。
【００３３】
（砥粒）
本発明の鏡面仕上げ用砥石に含まれる砥粒の平均粒子径は、３〜６μｍである。砥粒の平均粒子径が６μｍより大きいと、砥石の研削力が大きすぎて鏡面研磨ができなくなる。また、砥粒の平均粒子径が３μｍ未満であると、製造した砥石の研削力が小さすぎて鏡面研磨ができなくなる。ここで、平均粒子径は、レーザー回折・散乱法により測定した体積平均粒子径のことである。
【００３４】
砥粒の材質としては、炭化ケイ素、アルミナ、酸化クロム、酸化セリウム、酸化ジルコニウム、ジルコンサンド等が挙げられ、これらを単独又は二種以上を併せて用いることができる。なかでも炭化ケイ素から成る砥粒は、硬度が高く、他の材質に比べて切削能力に優れているため好ましい。
【００３５】
砥粒の配合量は、砥粒とポリビニルアルコールと熱硬化性樹脂の合計量の７０〜８０質量％である。また、ポリビニルアルコールと熱硬化性樹脂の配合量は、砥粒とポリビニルアルコールと熱硬化性樹脂の合計量の２０〜３０質量％である。
【００３６】
砥石の原料中の砥粒配合量を高くすると、砥粒にかかる研磨荷重が分散するため、切削性は低下するもののワークの表面粗さを小さくすることができる。しかしながら、砥粒の配合量が砥粒とポリビニルアルコールと熱硬化性樹脂の合計量の８０質量％を超え、砥石の砥粒配合率が高くなりすぎた場合、砥石の研磨面で目詰まりが発生し、逆にワークの表面粗さを悪化させてしまうために鏡面研磨ができなくなる。
【００３７】
また、砥石の原料中の砥粒配合量が砥粒とポリビニルアルコールと熱硬化性樹脂の合計量の７０質量％未満であると、砥石中のポリビニルアセタール樹脂と熱硬化性樹脂の含有量が相対的に増えるため、砥石が硬くなって砥粒の自己脱落が生じにくくなる。その結果、砥粒の切れ味が低下すると共に、砥石が目詰まりを起こしやすくなり、ワークの表面粗さを悪化させて鏡面研磨ができなくなる。
【００３８】
（ポリビニルアルコール）
本発明の鏡面仕上げ用砥石には、砥石の弾性が損なわれないように、ポリビニルアルコールを用いる。ポリビニルアルコールは、後述するアルデヒドによってアセタール化し、ポリビニルアセタール樹脂となる。砥石の原料中のポリビニルアルコールの配合量は、ポリビニルアルコールと熱硬化性樹脂の合計量の５０〜８０質量％であり、好ましくは６０〜７０質量％である。ポリビニルアルコールの配合量が８０質量％より多いと、湿式研磨では砥石が膨潤し、本来の性能を発揮できなくなる。また、配合量が５０質量％より少ないと、砥石中のポリビニルアセタール樹脂の含有量が少なくなって弾性が損なわれるために鏡面研磨ができない。
【００３９】
ポリビニルアルコールは完全ケン化物でも部分ケン化物でもよいが、ケン化度が９８ｍｏｌ％以上の完全ケン化物を用いることが好ましい。ケン化度の高い方が、高い耐水性と強度が得られるため好ましい。
【００４０】
（熱硬化性樹脂）
一般に、ポリビニルアセタール樹脂を含有する砥石は、水によって膨潤してしまう。従って、砥石の形状維持性を付与するために、ポリビニルアセタール樹脂以外の熱硬化性樹脂を混合する。熱硬化性樹脂としては、フェノール系樹脂、メラミン系樹脂、尿素系樹脂、アクリル系樹脂、メタクリル系樹脂、エポキシ系樹脂、ポリエステル系樹脂等が挙げられ、これらを単独又は二種以上を併せて用いることができる。得られる砥石の硬度、弾性、消耗度、切削性等の観点から、熱硬化性樹脂としてフェノール樹脂を用いることが好ましい。
【００４１】
（気孔生成剤）
気孔生成剤は、砥石に気孔を形成するために添加するものである。気孔は砥石の弾性を高めると共に、研磨中に発生する研磨屑の排出を促して目詰まりを抑制する。気孔生成剤としては、デンプン類が好ましく、コーンスターチ、米粉、馬鈴薯等が挙げられ、これらを単独又は二種以上を併せて用いることができる。
【００４２】
気孔生成剤によって砥石に形成される気孔の大きさは、気孔生成剤の粒子径によって調整できる。気孔径が大きいほど、砥石の弾性と研磨屑の排出性を高めることができるが、大きすぎると砥石のワークへの接触面積が小さくなり切削性が低下する。そのため、気孔生成剤の平均粒子径は３０〜６０μｍである。ここで、平均粒子径は、レーザー回折・散乱法により測定した体積平均粒子径のことである。
【００４３】
気孔生成剤の配合量は、ポリビニルアルコールと熱硬化性樹脂の合計量の４０〜５０質量％である。４０質量％未満では、砥石の弾性と目詰まりの抑制が十分でなく、鏡面研磨ができなくなる。また、５０質量％を超えると、砥粒の脱落量が増えて、研削力が増大するため、鏡面研磨ができない。
【００４４】
（アルデヒド）
ポリビニルアルコールをアセタール化するために添加するアルデヒドとしては、ホルムアルデヒド、ブチルアルデヒド等を用いることができる。ポリビニルアルコールをホルムアルデヒドでアセタール化するとポリビニルホルマール樹脂が、ブチルアルデヒドでアセタール化するとポリビニルブチラール樹脂が得られる。ここでは、アルデヒドとして、ホルムアルデヒドを用いることが好ましい。ホルムアルデヒドは、その水溶液をホルマリンとして安価かつ安定的に入手することができるため生産性に優れる。また、ポリビニルホルマール樹脂は、他のポリビニルアセタール樹脂に比べて、通水性に優れ、硬度も低いため、弾性砥石としての性能に優れる。
【００４５】
アルデヒドは、ポリビニルアルコールのヒドロキシ基に対して、１／２当量以上用いられることが好ましい。
【００４６】
（酸触媒）
また、アセタール化は、通常、酸の存在下で行われるため、酸触媒を用いることが好ましい。酸触媒としては、塩酸、硫酸等を用いることができる。使用する酸触媒の量としては、特に限定されず、触媒量であればよい。
【００４７】
このような本発明の鏡面仕上げ用砥石であれば、銅メッキのような軟質金属を鏡面研磨することができる。特に、湿式研磨で、銅などの軟質金属表面に鏡面仕上げを施すために用いられることが好ましく、グラビア製版ロールの表面にメッキされた銅を鏡面研磨するのに好適である。グラビア製版ロールの表面にメッキされた銅を鏡面研磨する際、砥石研磨機において砥石を交換するのみで鏡面仕上げを行うことができるため、従来のようにバフ研磨を行う必要がない。そのため、バフ研磨による作業性や労働環境上の問題を解決することが可能となる。
【００４８】
＜鏡面仕上げ用砥石の製造方法＞
また、本発明では、少なくとも砥粒、ポリビニルアルコール、熱硬化性樹脂、気孔生成剤、及びアルデヒドを混合する工程と、前記ポリビニルアルコールを前記アルデヒドでアセタール化する工程とを含む鏡面仕上げ用砥石の製造方法であって、
前記砥粒として、平均粒子径が３〜６μｍであるものを用い、
前記砥粒の配合量を、前記砥粒と前記ポリビニルアルコールと前記熱硬化性樹脂の合計量の７０〜８０質量％とし、
前記ポリビニルアルコールの配合量を、前記ポリビニルアルコールと前記熱硬化性樹脂の合計量の５０〜８０質量％とし、
前記気孔生成剤として、平均粒子径が３０〜６０μｍであるものを用い、
前記気孔生成剤の配合量を、前記ポリビニルアルコールと前記熱硬化性樹脂の合計量の４０〜５０質量％とする鏡面仕上げ用砥石の製造方法を提供する。以下、各工程について詳しく説明する。
【００４９】
［混合工程］
本発明の鏡面仕上げ用砥石の製造方法では、まず、ポリビニルアルコールを水に溶解させて水溶液とする。該水溶液に熱硬化性樹脂、砥粒、気孔生成剤、及びアルデヒドを混合しスラリーとする。これらの混合は、ゲージ圧が−０．０９５ＭＰａ以下の減圧下で行うことが好ましい。このようにすれば、混合時に発生する気泡が残り、砥石に大きな気孔が形成されることを抑制することができる。酸触媒を添加するタイミングとしては、特に限定されないが、均一なスラリーを調製した後に添加するのが好ましい。なお、混合する材料であるポリビニルアルコール、熱硬化性樹脂、砥粒、気孔生成剤、アルデヒド、酸触媒については、上述の鏡面仕上げ用砥石の説明で挙げたものと同様のものを使用することができる。
【００５０】
［アセタール化工程］
次に、作製したスラリーを所望の形状の型に入れて、アルデヒドによるポリビニルアルコールのアセタール化を進行させて固化させる。このとき、十分にアセタール化反応を進行させるために、５０℃以上で１５時間以上おくことが好ましい。
【００５１】
［熱処理工程］
その後、型から取出して、未反応のアルデヒドと酸触媒を取り除くために水洗を行い、乾燥させることができる。乾燥後、更に熱処理を施すことが好ましい。熱処理の条件としては、１１０℃〜１６０℃で１５〜３０時間であることが好ましい。１６０℃以下、及び３０時間以下の熱処理であれば、砥石の弾性が低下する恐れがない。
【００５２】
［寸法出し加工工程］
熱処理を施した後、寸法出し加工によって所望のサイズに加工された砥石を得ることができる。砥石の形状は、円盤状でもサイコロ状でもよく、その他の形状でもよく、装着研磨機の条件によって任意に選ばれる。
【００５３】
このような本発明の鏡面仕上げ用砥石の製造方法であれば、銅メッキのような軟質金属を鏡面研磨することができる鏡面仕上げ用砥石を製造できる。
【実施例】
【００５４】
以下、実施例及び比較例を示し、本発明を具体的に説明するが、本発明は下記の実施例に制限されるものではない。
【００５５】
［実施例１］
まず、ポリビニルアルコールの完全ケン化物（ケン化度９８ｍｏｌ％）１．５ｋｇを水に加熱溶解させて、６５００ｍｌの２３ｗｔ％水溶液を得た。該水溶液に、フェノール樹脂０．７５ｋｇを水溶液としたものを加え、更に気孔生成剤として馬鈴薯デンプン１ｋｇ（平均粒子径４５μｍ）を加えた。
【００５６】
次に、３７％ホルムアルデヒド水溶液を１０００ｍｌ加えた後、炭化ケイ素から成る砥粒（ＧＣ＃３０００、平均粒子径４μｍ）を７ｋｇ加えて混合し、均一なスラリーを調製した。続いて、該スラリーに酸触媒として７０％濃硫酸水溶液を１０００ｍｌ加えた。なお、これらの混合調製は、ゲージ圧が−０．０９ＭＰａの減圧下で行った。
【００５７】
調製したスラリーを型枠に注入して、６０℃で２４時間保持し、アセタール化反応を進行させて固化させた。固化したものを型枠から取り出して水洗し、未反応のホルムアルデヒドと硫酸を除去した。その後、乾燥させて、更に１２０℃で２０時間の熱処理を行った。熱処理を施したものを所望の形状に加工して砥石を完成させた。
【００５８】
作製した砥石を用いて、円周６００ｍｍ、長さ１１００ｍｍ、ビッカース硬度２２０ＨＶの銅がメッキされたグラビア製版ロールに湿式研磨を行った。研磨前後の表面粗さと光沢度を測定して砥石の研磨性能を評価した。ここでは、（株）ミツトヨ製ＳＶ−３１００を用いて、ＪＩＳ  Ｂ  ０６０１：１９９４の表面粗さ規格に基づいて算術平均粗さＲａを測定した。また、コニカミノルタ（株）製ＭＵＬＴＩ  ＧＬＯＳＳ  ２６８を用いて、ＪＩＳ  Ｚ  ８７４１：１９９７の鏡面光沢度‐測定方法に基づいて測定角度６０°の鏡面光沢度を測定した。
【００５９】
評価結果を表１に示す。研磨前のワークの表面粗さＲａが０．１４８μｍであったのに対し、研磨後の表面粗さＲａは０．０１７μｍであった。また、光沢度は、研磨前が１５０であったのに対して、研磨後は５８０であった。
【００６０】
なお、表１には、参考としてバフ研磨前後の表面粗さと光沢度を併せて示す（比較例１１）。この結果から、本発明の砥石を用いれば、バフ研磨と同等の鏡面研磨が可能であることがわかった。
【００６１】
［実施例２］
実施例２では、気孔生成剤としてコーンスターチ（平均粒子径４５μｍ）を用いた以外は、実施例１と同様の方法で砥石を作製した。
【００６２】
作製した砥石について、実施例１と同様の評価を行った。その結果を表１に示す。実施例２の砥石も、バフ研磨と同等の鏡面研磨が可能であることがわかった。
【００６３】
［実施例３］
実施例３では、砥粒としてＧＣ＃４０００、平均粒子径３μｍの炭化ケイ素粉末を用いた以外は、実施例１と同様の方法で砥石を作成した。
【００６４】
作製した砥石について、実施例１と同様の評価を行った。その結果を表１に示す。実施例３の砥石も、バフ研磨と同等の鏡面研磨が可能であることがわかった。
【００６５】
［実施例４］
実施例４では、砥粒としてＧＣ＃２５００、平均粒子径６μｍの炭化ケイ素粉末を用いた以外は、実施例１と同様の方法で砥石を作成した。
【００６６】
作製した砥石について、実施例１と同様の評価を行った。その結果を表１に示す。実施例４の砥石も、バフ研磨と同等の鏡面研磨が可能であることがわかった。
【００６７】
［実施例５］
実施例５では、砥粒の配合量を、砥粒とポリビニルアルコールと熱硬化性樹脂の合計量の７０質量％とし、ポリビニルアルコールとフェノール樹脂の配合量を３０質量％とした以外は、実施例１と同様の方法で砥石を作成した。
【００６８】
作製した砥石について、実施例１と同様の評価を行った。その結果を表１に示す。実施例５の砥石も、バフ研磨と同等の鏡面研磨が可能であることがわかった。
【００６９】
［実施例６］
実施例６では、砥粒の配合量を、砥粒とポリビニルアルコールと熱硬化性樹脂の合計量の８０質量％とし、ポリビニルアルコールとフェノール樹脂の配合量を２０質量％とした以外は、実施例１と同様の方法で砥石を作成した。
【００７０】
作製した砥石について、実施例１と同様の評価を行った。その結果を表１に示す。実施例６の砥石も、バフ研磨と同等の鏡面研磨が可能であることがわかった。
【００７１】
［実施例７］
実施例７では、ポリビニルアルコールの配合量を、ポリビニルアルコールと熱硬化性樹脂の合計量の５０質量％とした以外は、実施例１と同様の方法で砥石を作成した。
【００７２】
作製した砥石について、実施例１と同様の評価を行った。その結果を表１に示す。実施例７の砥石も、バフ研磨と同等の鏡面研磨が可能であることがわかった。
【００７３】
［実施例８］
実施例８では、ポリビニルアルコールの配合量を、ポリビニルアルコールと熱硬化性樹脂の合計量の８０質量％とした以外は、実施例１と同様の方法で砥石を作成した。
【００７４】
作製した砥石について、実施例１と同様の評価を行った。その結果を表１に示す。実施例８の砥石も、バフ研磨と同等の鏡面研磨が可能であることがわかった。
【００７５】
［実施例９］
実施例９では、気孔生成剤の平均粒子径を３０μｍとした以外は、実施例１と同様の方法で砥石を作製した。
【００７６】
作製した砥石について、実施例１と同様の評価を行った。その結果を表１に示す。実施例９の砥石も、バフ研磨と同等の鏡面研磨が可能であることがわかった。
【００７７】
［実施例１０］
実施例１０では、気孔生成剤の平均粒子径を６０μｍとした以外は、実施例１と同様の方法で砥石を作製した。
【００７８】
作製した砥石について、実施例１と同様の評価を行った。その結果を表１に示す。実施例１０の砥石も、バフ研磨と同等の鏡面研磨が可能であることがわかった。
［実施例１１］
実施例１１では、気孔生成剤の配合量をポリビニルアルコールと熱硬化性樹脂の合計量の４０質量％とした以外は、実施例１と同様の方法で砥石を作製した。
【００７９】
作製した砥石について、実施例１と同様の評価を行った。その結果を表１に示す。実施例１１の砥石も、バフ研磨と同等の鏡面研磨が可能であることがわかった。
【００８０】
［実施例１２］
実施例１２では、気孔生成剤の配合量をポリビニルアルコールと熱硬化性樹脂の合計量の５０質量％とした以外は、実施例１と同様の方法で砥石を作製した。
【００８１】
作製した砥石について、実施例１と同様の評価を行った。その結果を表１に示す。実施例１２の砥石も、バフ研磨と同等の鏡面研磨が可能であることがわかった。
【００８２】
［比較例１］
比較例１では、砥粒としてＧＣ＃１５００、平均粒子径７μｍの炭化ケイ素粉末を用いた以外は、実施例１と同様の方法で砥石を作製した。
【００８３】
作製した砥石について、実施例１と同様の評価を行った。その結果を表１に示す。比較例１の砥石では、研磨後の表面粗さＲａが大きく、光沢度も低い値となり、鏡面研磨はできなかった。これは、砥粒の粒子径が大きく、鏡面研磨を行うには研削力が強すぎるためと考えらえる。
【００８４】
［比較例２］
比較例２では、砥粒としてＧＣ＃６０００、平均粒子径２μｍの炭化ケイ素粉末を用いた以外は、実施例１と同様の方法で砥石を作製した。
【００８５】
作製した砥石について、実施例１と同様の評価を行った。その結果を表１に示す。比較例２の砥石では、研磨後の表面粗さＲａが大きく、光沢度も低い値となり、鏡面研磨はできなかった。これは、砥粒の粒子径が小さく、鏡面研磨を行うには研削力が弱すぎるためと考えらえる。
【００８６】
［比較例３］
比較例３では、砥粒の配合量を、砥粒とポリビニルアルコールと熱硬化性樹脂の合計量の８５質量％とし、ポリビニルアルコールとフェノール樹脂の配合量を１５質量％とした以外は、実施例１と同様の方法で砥石を作製した。
【００８７】
作製した砥石について、実施例１と同様の評価を行った。その結果を表１に示す。比較例３の砥石では、研磨後の表面粗さＲａが大きく、光沢度も低い値となり、鏡面研磨はできなかった。これは、砥石の砥粒配合率が高すぎて砥石の研磨面で目詰まりが発生したためと考えらえる。
【００８８】
［比較例４］
比較例４では、砥粒の配合量を、砥粒とポリビニルアルコールと熱硬化性樹脂の合計量の６０質量％とし、ポリビニルアルコールとフェノール樹脂の配合量を４０質量％とした以外は、実施例１と同様の方法で砥石を作製した。
【００８９】
作製した砥石について、実施例１と同様の評価を行った。その結果を表１に示す。比較例４の砥石では、研磨後の表面粗さＲａが大きく、光沢度も低い値となり、鏡面研磨はできなかった。これは、ポリビニルアセタール樹脂と熱硬化性樹脂の含有量が増えて砥粒の自己脱落が生じにくくなり、砥石の研磨面で目詰まりが発生したためと考えらえる。
【００９０】
［比較例５］
比較例５では、ポリビニルアルコールの配合量を、ポリビニルアルコールと熱硬化性樹脂の合計量の４２質量％とした以外は、実施例１と同様の方法で砥石を作製した。
【００９１】
作製した砥石について、実施例１と同様の評価を行った。その結果を表１に示す。比較例５の砥石では、研磨後の表面粗さＲａが大きく、光沢度も低い値となり、鏡面研磨はできなかった。これは、ポリビニルアセタール樹脂の含有量が減り、砥石の弾性が低下したためと考えられる。
【００９２】
［比較例６］
比較例６では、ポリビニルアルコールの配合量を、ポリビニルアルコールと熱硬化性樹脂の合計量の９２質量％とした以外は、実施例１と同様の方法で砥石を作製した。
【００９３】
作製した砥石について、実施例１と同様の評価を行った。その結果を表１に示す。比較例６の砥石では、研磨後の表面粗さＲａが大きく、光沢度も低い値となり、鏡面研磨はできなかった。これは、ポリビニルアセタール樹脂の含有量が増えて耐水性が低下し、研磨中に膨潤して目詰まりが発生したためであると考えらえる。
【００９４】
［比較例７］
比較例７では、気孔生成剤の平均粒子径を１５μｍとした以外は、実施例１と同様の方法で砥石を作製した。
【００９５】
作製した砥石について、実施例１と同様の評価を行った。その結果を表１に示す。比較例７の砥石では、研磨後の表面粗さＲａが大きく、光沢度も低い値となり、鏡面研磨はできなかった。これは、気孔径が小さく弾性や研磨屑の排出性が低いためであると考えられる。
【００９６】
［比較例８］
比較例８では、気孔生成剤の平均粒子径を７０μｍとした以外は、実施例１と同様の方法で砥石を作製した。
【００９７】
作製した砥石について、実施例１と同様の評価を行った。その結果を表１に示す。比較例８の砥石では、研磨後の表面粗さＲａが大きく、光沢度も低い値となり、鏡面研磨はできなかった。これは、気孔径が大きくなり鏡面研磨を行うには研削力が弱すぎるためと考えらえる。
【００９８】
［比較例９］
比較例９では、気孔生成剤の配合量をポリビニルアルコールと熱硬化性樹脂の合計量の３０質量％とした以外は、実施例１と同様の方法で砥石を作製した。
【００９９】
作製した砥石について、実施例１と同様の評価を行った。その結果を表１に示す。比較例９の砥石では、研磨後の表面粗さＲａが大きく、光沢度も低い値となり、鏡面研磨はできなかった。これは、気孔が少ないため弾性が十分でなく、かつ目詰まりも発生したためであると考えらえる。
【０１００】
［比較例１０］
比較例１０では、気孔生成剤の配合量をポリビニルアルコールと熱硬化性樹脂の合計量の６０質量％とした以外は、実施例１と同様の方法で砥石を作製した。
【０１０１】
作製した砥石について、実施例１と同様の評価を行った。その結果を表１に示す。比較例１０の砥石では、研磨後の表面粗さＲａが大きく、光沢度も低い値となり、鏡面研磨はできなかった。これは、気孔が多くて鏡面研磨を行うには研削力が強すぎるためと考えらえる。
【０１０２】
【表１】
2019042894.tif 000002
【０１０３】
表１に示されるように、実施例１〜１２で作製した鏡面仕上げ用砥石は、バフ研磨と同等の鏡面研磨が可能であることがわかる。また、本発明の範囲を超えた材料を用いて作製した比較例１〜１０は、研磨後の表面粗さＲａが大きく、光沢度も低い値となり、鏡面研磨はできなかった。
【０１０４】
以上のことから、本発明であれば、銅メッキのような軟質金属を鏡面研磨することができる砥石を製造できることが明らかになった。
【０１０５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。